(57)【特許請求の範囲】
【請求項１】
配管又はケーブルが挿通された貫通孔を有する、建築物の区画体における貫通部の耐火構造の施工方法において、
前記配管又はケーブルの外面と、前記貫通孔を区画形成する壁の内面との間に、透明な器具を配置すること、及び
前記貫通孔に耐火性充填材を充填した後で、前記器具を取り除くこと
を含むことを特徴とする方法。
【請求項２】
前記器具を取り除いた後で、前記耐火性充填材と同じであっても異なっていてもよい第２の耐火性充填材で前記器具を取り除いた後の孔を充填することをさらに含むことを特徴とする請求項１に記載の方法。
【発明の詳細な説明】
【技術分野】
【０００１】
本発明は、建築物の区画体における貫通部の耐火構造及びその施工方法に関する。
【背景技術】
【０００２】
建築物の壁、床、板材などの区画体に配管又はケーブルを貫通させたい場合、かかる区画体には貫通孔が形成される。そして、かかる貫通孔の周囲に耐火性を付与するため、配管又はケーブルの外面と、貫通孔を区画形成する壁の内面との間の空間には通常、耐火性パテなどの充填材が充填されていた。
【０００３】
パテを用いた工法は、作業者による差異が大きく、必要以上に多量のパテを用いると、コストが高くついたり、パテが貫通孔からはみ出て床下に落ちる可能性もあった。
【０００４】
そこで、従来は特許文献１及び２に示されているように、貫通部に充填材受け具を配置し、中空壁の中空部への熱膨張性耐火充填材の垂れ落ちを防止していた。
【０００５】
しかしながら、充填材受け具の設置はコストがかかる上、貫通孔の寸法に応じて異なる充填材受け具を設置しなければならない点でも煩雑である。さらに、充填材受け具を用いても、貫通孔をパテで埋めると貫通孔の中が見えなくなるため、貫通孔内がどの程度パテで埋められているかを作業者が確認することが困難であった。
【先行技術文献】
【特許文献】
【０００６】
【特許文献１】特開2014-109367
【特許文献２】特開2014-109366
【発明の概要】
【発明が解決しようとする課題】
【０００７】
本発明の一つの目的は、充填材の施工を目視で簡便に確認できる、建築物の区画体における貫通部の耐火構造の施工方法及び貫通部の耐火構造を提供することにある。
【０００８】
本発明の別の目的は、充填材の施工を目視で簡便に確認でき、かつ確認後は確認のための器具を除去可能な貫通部の耐火構造の施工方法を提供することにある。
【課題を解決するための手段】
【０００９】
本発明者らは、上記の目的を達成すべく、透明な器具を貫通孔に挿入した状態で充填材を充填すると、透明な器具を通して充填した充填材の状態又は量を確認できることを見出し、本発明を完成するに至った。
【００１０】
すなわち、本発明は以下の通りである。
［１］配管又はケーブルが挿通された貫通孔を有する、建築物の区画体における貫通部の耐火構造の施工方法において、
前記配管又はケーブルの外面と、前記貫通孔を区画形成する壁の内面との間に、透明な器具を配置することからなることを特徴とする方法。
［２］前記貫通孔に耐火性充填材を充填した後で、前記器具を取り除くことをさらに含むことを特徴とする項１に記載の方法。
［３］前記器具を取り除いた後で、前記耐火性充填材と同じであっても異なっていてもよい第２の耐火性充填材で前記器具を取り除いた後の孔を充填することをさらに含むことを特徴とする項２に記載の方法。
［４］建築物の区画体における貫通部の耐火構造であって、
貫通孔を区画形成する壁と、
前記貫通孔に挿通された配管又はケーブルと、
前記配管又はケーブルの外面と、前記貫通孔を区画形成する壁の内面との間に配置された透明な器具と、
を備えたことを特徴とする貫通部の耐火構造。
【発明の効果】
【００１１】
本発明によれば、貫通孔に充填された充填材を目視で簡便に確認することができるため、適量の充填材を用いることができ、作業者による差異が少なくなり、充填材の貫通孔からの漏れも防止される。
【００１２】
また、充填材の目視確認に用いた器具は除去可能であるため、貫通孔に器具が残らず、器具を繰り返し用いることも可能である。
【図面の簡単な説明】
【００１３】
【図１】配管又はケーブルと、壁に設けられた貫通孔との間の関係を説明するための要部略断面図。
【図２】貫通孔における器具の配置を示す略斜視図。
【図３】（ａ）パテが充填された状態の貫通部の耐火構造を示す略断面図、（ｂ）器具を取り除いた後に耐火性充填材で埋め戻した状態を示す略断面図。
【図４】シートが施された貫通部の耐火構造の実施形態を示す略断面図。
【図５】スリーブが施された貫通部の耐火構造の実施形態を示す略断面図。
【図６】器具の別の実施形態を示す略断面図。
【発明を実施するための形態】
【００１４】
以下、図１及び２に従って、本発明の第一実施形態である建築物の区画体における貫通部の耐火構造について説明する。
【００１５】
図１は、建築物に設けられた防火区画を形成する壁１に形成された貫通孔５に、配管又はケーブル８が挿入された状態を示している。壁１は、本実施形態では、コンクリート壁や木軸、鋼製スタッドと石膏ボードとから構成された中空壁といった壁の一つを図示したものである。貫通孔５は配管又はケーブル８を挿入できる寸法を有し、断面形状が略円形である。
【００１６】
配管又はケーブル８は、図１では一本の配管又はケーブル８が示されているが、その数は限定されず、１つ又は複数の任意の配管又はケーブルを使用することができる。ケーブルとしては、例えば、ＣＶケーブル、単心ケーブルを２本束ねたＣＶＤケーブル、単心ケーブルを３本束ねたＣＶＴケーブル等の他、他の電源ケーブル、信号ケーブル等を挙げることができる。また配管としては、例えば、給排水管、吸排気管、水道管、ガス管、冷暖房用媒体移送管等を挙げることができる。
【００１７】
次に、配管又はケーブル８が挿通された貫通孔５を有する貫通部の耐火構造における施工方法を図２を参照しながら説明する。まず、貫通孔５内の配管又はケーブル８の外面９と、貫通孔５を区画形成する壁１の内面２との間に、作業者から離れた側（図面右側）から、耐火性充填材としての耐火性パテ１４を手作業もしくは充填装置１２などにより充填する。
【００１８】
耐火性パテ１４としては、例えば、ポリブテン、ポリブタジエンなどの有機系バインダーと、石膏、水酸化アルミニウム、水酸化マグネシウムなどの無機充填剤とを含む粘土状充填材や、ペースト状充填材、熱膨張性耐火樹脂組成物からなる粘土状充填材又はペースト状充填材などを挙げることができる。
【００１９】
中でも石膏、水酸化アルミニウム、水酸化マグネシウムなどは火災等の熱にさらされたときに吸熱作用を示し、ケーブル・配管類が高温となるのを防止することができることから、石膏、水酸化アルミニウム、水酸化マグネシウムなどを含む粘土状充填材やペースト状充填材を使用することが好ましい。また熱膨張性耐火樹脂組成物からなる粘土状充填材やペースト状充填材は火災等の熱にさらされたときに膨張して断熱作用を示すことから好ましい。
【００２０】
次に、貫通孔５の中に耐火性パテ１４がある程度充填できた時点で、配管又はケーブル８の外面９と、貫通孔５を区画形成する壁１の内面２との間に、貫通孔５内の耐火性充填材の状態又は量を確認するための透明な器具としての透明なガラス管１６を配置する。ガラス管１６は中空で無底の管状部材である。なお、「透明な器具」という場合、器具の全体が透明である必要はなく、貫通孔５内の耐火性充填材の状態又は量を確認できる程度に、少なくとも一部に透明な部分を器具が備えていれば良いものとする。通常、作業者がガラス管１６を手で持って、貫通孔５内の耐火性パテ１４の中に進めて配置する。透明とは、ガラスを通じて充填材が見える程度の透明性を有することを意味し、無色透明の他、有色（着色）透明も含まれる。図３（ａ）に示すように、ガラス管１６の長さＬ2は本実施形態では壁１の厚みＬ1すなわち貫通孔５の延びる方向（貫通孔５が円筒形であれば軸方向）の長さ以上であって（Ｌ2≧Ｌ1）、ガラス管１６は貫通孔５の全長を貫通するように配置される。例えばガラス管１６の長さＬ2は本実施形態では壁１の厚みＬ1以上であって、Ｌ1の２倍以下である（Ｌ1≦Ｌ2≦２Ｌ1）。通常、ガラス管１６は貫通孔５の延びる方向又は軸方向に平行に配置される。ガラス管１６の貫通孔５の径方向から見た位置は、任意の箇所でよいが、通常、貫通孔５の中心よりも外側に配置される。本実施形態では、ガラス管１６は貫通孔５の周辺の壁１の付近に配置される。
【００２１】
図２に戻り、次に作業者は、ガラス管１６越しに、貫通孔５内での耐火性パテ１４の充填状態又は量を目視で確認しながら（図中矢印）、耐火性パテ１４を貫通孔５内にさらに充填する。耐火性パテ１４が十分に貫通孔５内に充填されたら、ガラス管１６を貫通孔５の延びる方向又は軸方向に後退させて、貫通孔５から取り除く。
【００２２】
ガラス管１６を貫通孔５から取り除いた後は、耐火性パテ１４にガラス管１６の跡の孔が残るため、図３（ｂ）に示すように、耐火性パテ１４と同じであっても異なっていてもよい第２の耐火性充填材１８で孔を充填する。代わりに、ガラス管１６を耐火性パテ１４内に残したままガラス管１６内を第２の耐火性充填材１８で充填しても良い。このようにして、耐火性を付与するための貫通部の耐火構造の施工が完了する。
【００２３】
火災発生時、貫通孔５内の耐火性パテ１４は災の熱により膨張し、配管又はケーブル８の外面９と、貫通孔５を区画形成する壁１の内面２との間の空間を閉塞し、耐火性を発揮する。
【００２４】
上記の第一実施形態は、以下の効果を有する。
・耐火性パテ１４の充填時に、ガラス管１６を通して耐火性パテ１４の充填材の状態又は量を確認できるため、貫通孔５内に適量の耐火性パテ１４を充填することができる。具体的には、耐火パテ１４を貫通孔５内で壁１の厚みＬ1に収まる箇所に充填することができる。また、耐火性パテ１４が貫通孔５を前方に突き抜けて、２つの壁１の間の中空部２４（図５参照）を床上へ垂れ落ちることも防止できる。
・ガラス管１６のような簡単な構成の器具を貫通孔５内に挿入するだけで耐火性パテ１４の充填材の状態又は量を確認できるため、操作が簡便である。
・ガラス管１６を貫通孔５から取り除き、回収できるため、ガラス管１６は耐火性パテ１４を充填した後の貫通部の耐火構造へ影響を及ぼさない。ガラス管１６は繰り返し用いることも可能である。
・ガラス管１６を取り除いた後の孔が耐火性パテ１４と同じであっても異なっていてもよい第２の耐火性充填材１８で充填されるため、孔の位置の耐火性は確保でき、かつ充填後の貫通部の耐火構造の外観に優れている。
【００２５】
ここまで、本発明を第一実施形態を例にとって説明してきたが、本発明はこれに限られず、以下のような種々の変形が可能である。
・壁１は、中空壁に限定されず、軽量気泡コンクリート（ＡＬＣ）壁又はモルタルで忠実に形成された壁などの他の任意の壁であってよく、また、建築物の区画体である壁１は、垂直方向に延びる壁に限られず、床又は板であってもよい。
・ガラス管１６は有底であってもよい。この場合、底部を耐火性パテ１４内に進めて配置する。
・ガラス管１６は複数を貫通孔５内に配置してもよい。また、ガラス管１６以外に、透明なプラスチック製のチューブや袋状の柱状中空体を用いてもよい。
・ガラス管１６は、貫通孔５に耐火性パテ１４を充填する前に配置し、耐火性パテ１４が充填されるまで作業者が手で把持しておいてもよい。
・ガラス管１６は、貫通孔５から取り除かず耐火性パテ１４の充填後に留置しておいてもよい。
・図４に示すように、配管又はケーブル８の周囲に、配管又はケーブル８を保護し、かつ貫通部における耐火性を向上させるために、金属製又は熱膨張性の耐火性シート２０を設けてもよい。金属製の耐火性シート２０としては鋼製のものが好ましく、そのようなシートは公知である。
【００２６】
熱膨張性の耐火性シート２０を構成する熱膨張性樹脂組成物は、燃焼により焼失した部分を膨張成分が埋める材料から形成であれば特に限定されないが、好ましくは５０ｋＷ／ｍ2の加熱条件下で３０分間加熱した後の体積膨張率が３〜５０倍の材料である。体積膨張率が３倍を上回ると、膨張成分が合成樹脂の焼失部分を十分に埋めることができる防火性能が発揮され、また５０倍以下であると、膨張断熱層の強度が維持され、火炎の貫通を防止する効果が維持されるため、前記の範囲が好ましい。
【００２７】
そのような熱膨張性の耐火性シート２０を構成する熱膨張性樹脂組成物として、バインダー又はマトリックスとしての熱可塑性樹脂、ゴム物質、又は熱硬化性樹脂などの合成樹脂、熱膨張性黒鉛、及び無機充填材を含む、熱膨張性樹脂組成物が挙げられる。
【００２８】
熱可塑性樹脂としては、例えば、ポリプロピレン系樹脂、ポリエチレン系樹脂、ポリブテン系樹脂、ポリペンテン系樹脂等のポリオレフィン系樹脂、ポリスチレン系樹脂、アクリロニトリル−ブタジエン−スチレン系樹脂、ポリカーボネート系樹脂、ポリフェニレンエーテル系樹脂、アクリル系樹脂、ポリアミド系樹脂、ポリ塩化ビニル系樹脂等が挙げられる。
【００２９】
ゴム物質としては、例えば、天然ゴム（ＮＲ）、イソプレンゴム（ＩＲ）、ブタジエンゴム（ＢＲ）、１，２−ポリブタジエンゴム（１，２−ＢＲ）、スチレン−ブタジエンゴム（ＳＢＲ）、クロロプレンゴム（ＣＲ）、ニトリルゴム（ＮＢＲ）、ブチルゴム（ＩＩＲ）、エチレン−プロピレンゴム（ＥＰＲ、ＥＰＤＭ）、クロロスルホン化ポリエチレン（ＣＳＭ）、アクリルゴム（ＡＣＭ、ＡＮＭ）、エピクロルヒドリンゴム（ＣＯ、ＥＣＯ）、多加硫ゴム（Ｔ）、シリコーンゴム（Ｑ）、フッ素ゴム（ＦＫＭ、ＦＺ）、ウレタンゴム（Ｕ）等が挙げられる。
【００３０】
熱硬化性樹脂としては、例えば、ポリウレタン、ポリイソシアネート、ポリイソシアヌレート、フェノール樹脂、エポキシ樹脂、尿素樹脂、メラミン樹脂、不飽和ポリエステル樹脂、ポリイミド等が挙げられる。
【００３１】
これらの樹脂は、単独で用いても、２種以上を併用してもよい。これらの樹脂のうち、後述する熱膨張性黒鉛を配合する場合に、その膨張温度以下で成形可能であるという観点から、ポリオレフィン系樹脂またはゴム物質が好ましく、中でもポリエチレン系樹脂が好ましい。また、防火性能をより向上させるために、充填剤を多量に配合することが可能であるという観点からは、ゴム物質が好ましい。さらに、樹脂自体の難燃性を上げて防火性能を向上させるという観点からは、フェノール樹脂、エポキシ樹脂が好ましい。特に分子構造の選択が広範囲で、樹脂組成物の防火性能や力学物性を調整することが容易であることから、エポキシ樹脂が好ましい。
【００３２】
膨張性黒鉛は、従来公知の物質であり、天然鱗状グラファイト、熱分解グラファイト、キッシュグラファイト等の粉末を濃硫酸、硝酸、セレン酸等の無機酸と、濃硝酸、過塩素酸、過塩素酸塩、過マンガン酸塩、重クロム酸塩、過酸化水素等の強酸化剤とで処理してグラファイト層間化合物を生成させたもので、炭素の層状構造を維持したままの結晶化合物である。このように酸処理して得られた熱膨張性黒鉛は、さらにアンモニア、脂肪族低級アミン、アルカリ金属化合物、アルカリ土類金属化合物等で中和したものを使用するのが好ましい。
【００３３】
熱膨張性黒鉛の粒度は、２０〜２００メッシュが好ましい。粒度が２００メッシュより小さくなると、黒鉛の膨張度が小さく、十分な膨張断熱層が得られず、また粒度が２０メッシュより大きくなると、黒鉛の膨張度が大きいという利点はあるが、樹脂に配合する際に分散性が悪くなり、物性の低下が避けられない。熱膨張性黒鉛の市販品としては、例えば、東ソー社製「ＧＲＥＰ−ＥＧ」、ＧＲＡＦＴＥＣＨ社製「ＧＲＡＦＧＵＡＲＤ」等が挙げられる。
【００３４】
熱膨張性樹脂組成物には、さらに無機充填剤を配合することが好ましい。
【００３５】
無機充填剤は、膨張断熱層が形成される際、熱容量を増大させ伝熱を抑制するとともに、骨材的に働いて膨張断熱層の強度を向上させる。無機充填剤としては特に限定されず、例えば、アルミナ、酸化亜鉛、酸化チタン、酸化カルシウム、酸化マグネシウム、酸化鉄、酸化錫、酸化アンチモン、フェライト類等の金属酸化物；水酸化カルシウム、水酸化マグネシウム、水酸化アルミニウム、ハイドロタルサイト等の含水無機物；塩基性炭酸マグネシウム、炭酸カルシウム、炭酸マグネシウム、炭酸亜鉛、炭酸ストロンチウム、炭酸バリウム等の金属炭酸塩等が挙げられる。
【００３６】
また、無機充填剤としては、これらの他に、硫酸カルシウム、石膏繊維、ケイ酸カルシウム等のカルシウム塩；シリカ、珪藻土、ドーソナイト、硫酸バリウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム「ＭＯＳ」（商品名）、チタン酸ジルコン酸鉛、アルミニウムボレート、硫化モリブデン、炭化ケイ素、ステンレス繊維、ホウ酸亜鉛、各種磁性粉、スラグ繊維、フライアッシュ、脱水汚泥等が挙げられる。これらの無機充填剤は単独で用いても、２種以上を併用してもよい。
【００３７】
無機充填剤の粒径としては、０．５〜１００μｍが好ましく、より好ましくは１〜５０μｍである。無機充填剤は、添加量が少ないときは、分散性が性能を大きく左右するため、粒径の小さいものが好ましいが、０．５μｍ未満になると二次凝集が起こり、分散性が悪くなる。添加量が多いときは、高充填が進むにつれて、樹脂組成物の粘度が高くなり成形性が低下するが、粒径を大きくすることで樹脂組成物の粘度を低下させることができる点から、粒径の大きいものが好ましい。粒径が１００μｍを超えると、成形体の表面性、樹脂組成物の力学的物性が低下する。
【００３８】
無機充填剤としては、例えば、水酸化アルミニウムでは、粒径１８μｍの「ハイジライトＨ−３１」（昭和電工社製）、粒径２５μｍの「Ｂ３２５」（ＡＬＣＯＡ社製）、炭酸カルシウムでは、粒径１．８μｍの「ホワイトンＳＢ赤」（備北粉化工業社製）、粒径８μｍの「ＢＦ３００」（備北粉化工業社製）等が挙げられる。
【００３９】
熱膨張性樹脂組成物では、膨張断熱層の強度を増加させ防火性能を向上させるために、前記の各成分に加えて、さらにリン化合物を添加してもよい。リン化合物としては、特に限定されず、例えば、赤リン；トリフェニルホスフェート、トリクレジルホスフェート、トリキシレニルホスフェート、クレジルジフェニルホスフェート、キシレニルジフェニルホスフェート等の各種リン酸エステル；リン酸ナトリウム、リン酸カリウム、リン酸マグネシウム等のリン酸金属塩；ポリリン酸アンモニウム類；下記化学式（１）で表される化合物等が挙げられる。これらのうち、防火性能の観点から、赤リン、ポリリン酸アンモニウム類、及び、下記化学式（１）で表される化合物が好ましく、性能、安全性、コスト等の点においてポリリン酸アンモニウム類がより好ましい。
【００４０】
【化１】
0006553902.tif 000002
【００４１】
化学式（１）中、Ｒ１及びＲ３は、水素、炭素数１〜１６の直鎖状あるいは分岐状のアルキル基、または、炭素数６〜１６のアリール基を表す。Ｒ２は、水酸基、炭素数１〜１６の直鎖状あるいは分岐状のアルキル基、炭素数１〜１６の直鎖状あるいは分岐状のアルコキシル基、炭素数６〜１６のアリール基、または、炭素数６〜１６のアリールオキシ基を表す。
【００４２】
赤リンとしては、市販の赤リンを用いることができるが、耐湿性、混練時に自然発火しない等の安全性の点から、赤リン粒子の表面を樹脂でコーティングしたもの等が好適に用いられる。ポリリン酸アンモニウム類としては特に限定されず、例えば、ポリリン酸アンモニウム、メラミン変性ポリリン酸アンモニウム等が挙げられるが、取り扱い性等の点からポリリン酸アンモニウムが好適に用いられる。市販品としては、例えば、クラリアント社製「ＡＰ４２２」、「ＡＰ４６２」、Ｂｕｄｅｎｈｅｉｍ  Ｉｂｅｒｉｃａ社製「ＦＲ  ＣＲＯＳ  ４８４」、「ＦＲ  ＣＲＯＳ  ４８７」等が挙げられる。
【００４３】
化学式（１）で表される化合物としては特に限定されず、例えば、メチルホスホン酸、メチルホスホン酸ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸等が挙げられる。中でも、ｔ−ブチルホスホン酸は、高価ではあるが、高難燃性の点において好ましい。前記のリン化合物は、単独で用いても、２種以上を併用してもよい。
【００４４】
また、樹脂組成物には、その物性を損なわない範囲で、さらにフェノール系、アミン系、イオウ系等の酸化防止剤、金属害防止剤、帯電防止剤、安定剤、架橋剤、滑剤、軟化剤、顔料等が添加されてもよい。また、一般的な難燃剤を添加してもよく、難燃剤による燃焼抑制効果により防火性能を向上させることができる。
【００４５】
熱膨張性耐火材料を構成する樹脂組成物において、熱膨張性黒鉛の配合量は、樹脂成分１００重量部に対して１０〜３００重量部が好ましい。配合量が１０重量部以上であると、体積膨張率が大きく樹脂サッシを構成する合成樹脂製部材が焼失した部分を十分埋めきることができ防火性能が発揮され、３００重量部以下であると機械的強度が維持される。熱膨張性黒鉛の配合量は、より好ましくは２０〜２５０重量部である。
【００４６】
樹脂組成物において、無機充填剤の配合量は、樹脂成分１００重量部に対して１０〜４００重量部が好ましい。配合量が１０重量部以上であると、十分な防火性能が得られ、４００重量部以下であると機械的強度が維持される。無機充填剤の配合量は、より好ましくは４０〜３５０重量部である。
【００４７】
樹脂組成物において、リン化合物を添加する場合、リン化合物の配合量は、樹脂成分１００重量部に対して３０〜３００重量部である。配合量が３０重量部以上であると、膨張断熱層の強度を向上させる効果が十分であり、３００重量部以下であると、機械的強度が維持される。リン化合物の配合量は、より好ましくは４０〜２５０重量部である。
【００４８】
市販の熱膨張性の耐火性シート２０としては、例えば積水化学工業社製フィブロック（登録商標。エポキシ樹脂またはブチルゴムを樹脂成分とし、リン化合物、熱膨張性黒鉛および無機充填材等を含む熱膨張性樹脂組成物のシート状成形物）、住友スリーエム社のファイアバリア（クロロプレンゴムとバーキュライトを含有する樹脂組成物からなるシート材料、膨張率：３倍、熱伝導率：０．２０ｋｃａｌ／ｍ・ｈ・℃）、三井金属塗料化学社のメジヒカット（ポリウレタン樹脂と熱膨張性黒鉛を含有する樹脂組成物からなるシート材料、膨張率：４倍、熱伝導率：０．２１ｋｃａｌ／ｍ・ｈ・℃）などが挙げられる。
・図５に示すように、耐火性を向上させるために、貫通孔５を区画形成する壁１に金属製又は熱膨張性の耐火性スリーブ２２を設けてもよい。金属製の耐火性スリーブ２２としては鋼製のものが好ましく、そのようなスリーブは公知である。熱膨張性の耐火性スリーブ２２としては、バインダー又はマトリックスとしての樹脂、熱膨張性黒鉛及び無機充填材を含む熱膨張性樹脂組成物からなるスリーブが挙げられ、スリーブを形成するために使用可能な市販の耐火性シートとしては、例えば積水化学工業社製フィブロック（登録商標。エポキシ樹脂またはブチルゴムを樹脂成分とし、リン化合物、熱膨張性黒鉛および無機充填材等を含む熱膨張性樹脂組成物のシート状成形物）、住友スリーエム社のファイアバリア（クロロプレンゴムとバーキュライトを含有する樹脂組成物からなるシート材料、膨張率：３倍、熱伝導率：０．２０ｋｃａｌ／ｍ・ｈ・℃）、三井金属塗料化学社のメジヒカット（ポリウレタン樹脂と熱膨張性黒鉛を含有する樹脂組成物からなるシート材料、膨張率：４倍、熱伝導率：０．２１ｋｃａｌ／ｍ・ｈ・℃）などが挙げられる。耐火性スリーブ２２を配置した場合、耐火性パテ１４が２つの壁１の間の中空部２４を床上へ垂れ落ちることも防止できる。
・図６に示すように、ガラス管１６の長さＬ2は、壁１の厚みＬ1すなわち貫通孔５の長さと同じかそれよりも短くてもよい。たとえば、１／２Ｌ1≦Ｌ2≦Ｌ1である。この場合でも、耐火性パテ１４の充填時に、ガラス管１６を通して耐火性パテ１４の充填材の状態又は量を確認できるため、貫通孔５内に適量の耐火性パテ１４を充填することができる。
・建築物の区画体における貫通部の耐火構造であって、貫通孔５を区画形成する壁１と、貫通孔５に挿通された配管又はケーブル８と、配管又はケーブル８の外面９と、貫通孔５を区画形成する壁１の内面２との間に配置された、貫通孔５内の耐火性充填材を確認するためのガラス管１６とを備えた貫通部の耐火構造も本発明の範囲に含まれる。
【００４９】
本明細書中に引用されているすべての特許出願および文献の開示は、それらの全体が参照により本明細書に組み込まれるものとする。
【符号の説明】
【００５０】
１…壁、２…壁の内面、５…貫通孔、８・・・配管又はケーブル、９…配管又はケーブルの外面、１４…耐火性充填材としての耐火性パテ、１６…透明な器具としてのガラス管、１８…第２の耐火性充填材。
【実施例】
【００５１】
実施例Ｉ
（１）試験体条件
仕切り壁として、石膏ボード（吉野石膏製：ＧＢ−Ｒ、１２．５ｍｍ厚）を２枚張りしたものを２組用いて、鋼製スタッド（５０×４０×０．５ｔの角柱） の両側にビスで止め付けた、壁厚７５ｍｍの中空壁を用いた。
【００５２】
貫通孔の開口径はφ１１０ｍｍとした。貫通孔に呼び径４２（外径４８ｍｍ）のＣＤ管を貫通し、セキスイ耐火パテ（品番ＮＣＪＭ００１、積水化学工業株式会社製）で両側の開口部を埋めた。
（２）実施例と比較例の構成
実施例１では外径２４ｍｍの中空無底のガラス管をＣＤ管から１０ｍｍ離して配置し、セキスイ耐火パテで充填した。
【００５３】
実施例２では貫通孔の開口の中空部に鋼製貫通スリーブ（ＥＺＳ、因幡電機産業株式会社製）を開口に沿って配置し、外径２４ｍｍの中空無底のガラス管をＣＤ管から１０ｍｍ離して配置し、セキスイ耐火パテで充填した。
【００５４】
比較例１では貫通孔の開口の中空部に鋼製貫通スリーブ（ＥＺＳ、因幡電機産業株式会社製）を開口に沿って配置し、ガラス管を使用せず、充填した。
＜パテの適正充填量からのバラつき＞
この開口について、無駄なく空隙を埋めることができるパテの使用量は４８７ｇだった。鋼製スリーブを用いた場合の使用量は７３１ｇだった。無作為に抽出した作業者Ａ、Ｂ、Ｃ、Ｄ、Ｅ、Ｆ，Ｇ、Ｈ、Ｉ、Ｊの１０名に対して、充填作業を行わせ、適正なパテの使用量からのズレの絶対値（ｇ）を比較した。表１，２によると、実施例１、２は比較例１よりも適正なパテ充填が可能であることが判明した。
【００５５】
【表１】
0006553902.tif 000003
【００５６】
【表２】
0006553902.tif 000004
【図１】
0006553902.tif 000005
【図２】
0006553902.tif 000006
【図３】
0006553902.tif 000007
【図４】
0006553902.tif 000008
【図５】
0006553902.tif 000009
【図６】
0006553902.tif 000010